(57)【特許請求の範囲】
【請求項１】
ａ）ポリエチレン、ポリスチレンまたはポリプロピレンである、熱可塑性または弾性のポリマー基材、
ｂ）少なくとも４００の分子量を有する、式（Ｉ）
Ｑ1−Ｑ2      （Ｉ）
［式中、
Ｑ1は、Ｃ20〜Ｃ100アルキル、Ｃ20〜Ｃ100アルケニルまたは１〜５個のＣ1〜Ｃ100アルキル基によって置換されたＣ5〜Ｃ12シクロアルキルであり、
Ｑ2は、式（ＩＩ）
【化１】
0005546629.tif 000017
［式中、
Ｒ1は、ＨまたはＣＨ3であり、
ｎは、２〜６の数であり、
ｔは、１〜２００の数であり、
*は、結合点である］の基である］の帯電防止ポリマー、および
ｃ）ＬｉＣｌＯ4、ＬｉＣＦ3ＳＯ3、ＮａＣｌＯ4、ＬｉＢＦ4、ＮａＢＦ4、ＫＢＦ4、ＮａＣＦ3ＳＯ3、ＫＣｌＯ4、ＫＰＦ6、ＫＣＦ3ＳＯ3、ＫＣ4Ｆ9ＳＯ3、Ｃａ（ＣｌＯ4）2、Ｃａ（ＰＦ6）2、Ｍｇ（ＣｌＯ4）2、Ｍｇ（ＣＦ3ＳＯ3）2、Ｚｎ（ＣｌＯ4）2、Ｚｎ（ＰＦ6）2、Ｃａ（ＣＦ3ＳＯ3）2、リン酸のＮａ塩またはＫ塩、Ｃ1〜Ｃ18カルボン酸のＮａ塩またはＫ塩、芳香族または脂肪族のスルホン酸のＮａ塩またはＫ塩よりなる群から選択される無機塩または有機塩
を含む、組成物。
【請求項２】
Ｑ1がＣ20〜Ｃ100アルキルである、請求項１に記載の組成物。
【請求項３】
Ｑ2が、式（ＩＩａ）
【化２】
0005546629.tif 000018
［式中、
Ｒ1は、ＨまたはＣＨ3であり、
ｔは、１〜５０の数である］の基である、請求項１または２に記載の組成物。
【請求項４】
前記塩が、ＣＨ3−ＳＯ3-、ＣＦ3ＳＯ3-または
【化３】
0005546629.tif 000019
のＮａ+塩またはＫ+塩である、請求項１〜３のいずれか１項に記載の組成物。
【請求項５】
前記塩が、メタンスルホン酸ナトリウムまたは酢酸のカリウム塩である、請求項１〜３のいずれか１項に記載の組成物。
【請求項６】
前記式（Ｉ）の帯電防止ポリマーが、前記熱可塑性または弾性のポリマー基材の質量を基準にして０．１質量％〜３０質量％の量で存在する、請求項１〜５のいずれか１項に記載の組成物。
【請求項７】
前記無機塩または有機塩が、前記熱可塑性または弾性のポリマー基材の質量を基準にして０．１質量％〜１０質量％の量で存在する、請求項１から６までのいずれか１項に記載の組成物。
【請求項８】
紫外線吸収剤、立体障害アミン、フェノール系酸化防止剤、ホスファイトまたはホスホニットおよびベンゾフラノンまたはインドリノンよりなる群から選択される添加剤をさらに含む、請求項１から７までのいずれか１項に記載の組成物。
【請求項９】
請求項１に記載の組成物を熱可塑性または弾性のポリマー基材中に配合することを含む、帯電防止の熱可塑性または弾性のポリマー物品の製造方法。
【発明の詳細な説明】
【技術分野】
【０００１】
本発明は、ポリマー基材と特定の分子量を有するポリアルキレンエトキシレートと塩とを含む帯電防止ポリマー組成物に関する。さらなる態様は、帯電防止ポリマーの製造方法、およびポリマー中でのそのようなポリアルキレンエトキシレートの帯電防止剤としての使用（好ましくは、塩と共に使用）である。
【０００２】
ポリマーは静電気帯電が激しく起こり、使用した場合、電気伝導率が小さいため、ゆっくりとしか放電できない。迅速に放電されることが、例えば、安全面および美観的な理由のため望ましい。静電荷が蓄積される場合の悪影響として、ポリマー表面の汚れ、ポリマーに触れた人に対する電気ショック、フィルムのウェブがくっつくことによる生産の中断、電子部品の破損、ポリマー粉末の塊の形成、および火花の発生とそれに伴う発火（激しい爆発が起こりうる）がある。
【０００３】
表面導電率を向上させる添加剤を加えることによって静帯電を抑えることが知られているが、そのような物質は、大気湿度が低い場合、実際には効果がないという欠点がある。それゆえに、大気湿度が低くても効果のある添加剤を使用するほうがよく、そうしたことは普通、体積導電率が増大することで実現可能になる。しかし、体積導電率を増大させる周知の物質（例えば、カーボンブラックまたは金属粉末）は、ポリマーの機械的性質を変えてしまい、また透明ポリマーには使用できない。さらに、帯電防止添加剤は、熱的ストレスのもとでさえポリマーの変色を少しも引き起こさないようなものであるべきである。
【０００４】
帯電防止添加剤および静帯電メカニズムに関連した更なる詳細は、例えば、"Ｐｌａｓｔｉｃｓ  Ａｄｄｉｔｉｖｅｓ  Ｈａｎｄｂｏｏｋ"，  ｅｄｉｔｏｒｓ  Ｒ．  Ｇａｅｃｈｔｅｒ  ａｎｄ  Ｈ．  Ｍｕｅｌｌｅｒ，  Ｈａｎｓｅｒ  Ｐｕｂｌｉｓｈｅｒｓ，  ４ｔｈ  ｅｄｉｔｉｏｎ，  １９９３，  ｐａｇｅｓ  ７４９-７７３に見出すことができる。
【０００５】
ポリマーを帯電防止にする周知の方法に関する上述の制約を考慮すると、帯電防止面で有効な、生態学的に問題がなく、大気湿度が低くても効果のある添加剤系であって、製造が簡単で、ポリマーに含めやすいかまたはポリマーに容易に配合することができ、実現されるポリマーの帯電防止効果が長期間にわたって維持され、目立つような制約が何もなく、あらゆる市販ポリマーに少量使用できるような添加剤系が引き続き必要とされている。驚くべきことに、塩を伴った特定の分子量のポリアルキレンエトキシレートは、ポリマーとの相溶性が高く、熱にさらされている間に基本的に損失がなく、ポリマー物品の色に悪影響を及ぼさず、乾燥した大気条件下でさえ永続的帯電防止効果をもたらすことが見出された。
【０００６】
本発明の一態様は、
ａ）熱可塑性または弾性のポリマー基材、
ｂ）少なくとも４００の分子量を有する、式（Ｉ）
Ｑ1−Ｑ2      （Ｉ）
［式中、
Ｑ1は、Ｃ20〜Ｃ100アルキル、Ｃ20〜Ｃ100アルケニルまたはＣ5〜Ｃ12シクロアルキルであり、前記基は１〜５個のＣ1〜Ｃ100アルキル基によって置換されており、
Ｑ2は、式（ＩＩ）
【化１】
0005546629.tif 000002
［式中、
Ｒ1は、ＨまたはＣＨ3であり、
ｎは、２〜６の数であり、
ｔは、１〜２００の数であり、
*は、結合点である］の基である］の帯電防止ポリマー、および
ｃ）無機塩または有機塩
を含む、組成物である。
【０００７】
例えば、Ｑ1は、Ｃ20〜Ｃ100アルキル、好ましくはＣ25〜Ｃ60アルキルである。
【０００８】
例えば、Ｑ2は、式（ＩＩａ）
【化２】
0005546629.tif 000003
［式中、
Ｒ1は、ＨまたはＣＨ3であり、
ｔは、１〜５０の数である］の基である。
【０００９】
好ましくは、ｔは２〜２０の数である。
【００１０】
式（Ｉ）の化合物の分子量は、好ましくは５００超である。
【００１１】
例えば、式（Ｉ）の化合物の分子量は、４００〜２０００、好ましくは５００〜１６００である。
【００１２】
式（Ｉ）の化合物は公知であって、大抵の場合、市販されており、例えば、Ｕｎｉｔｈｏｘ(商標)Ｅｔｈｏｘｙｌａｔｅという商品名でＢａｋｅｒ  Ｐｅｔｒｏｌｉｔｅ  Ｉｎｃ．から市販されている。
【００１３】
例えば、無機塩または有機塩は、ＬｉＣｌＯ4、ＬｉＣＦ3ＳＯ3、ＮａＣｌＯ4、ＬｉＢＦ4、ＮａＢＦ4、ＫＢＦ4、ＮａＣＦ3ＳＯ3、ＫＣｌＯ4、ＫＰＦ6、ＫＣＦ3ＳＯ3、ＫＣ4Ｆ9ＳＯ3、Ｃａ（ＣｌＯ4）2、Ｃａ（ＰＦ6）2、Ｍｇ（ＣｌＯ4）2、Ｍｇ（ＣＦ3ＳＯ3）2、Ｚｎ（ＣｌＯ4）2、Ｚｎ（ＰＦ6）2、Ｃａ（ＣＦ3ＳＯ3）2、リン酸のＮａ塩またはＫ塩、Ｃ1〜Ｃ18カルボン酸のＮａ塩またはＫ塩、芳香族または脂肪族スルホン酸のＮａ塩またはＫ塩よりなる群から選択される。
【００１４】
無機塩としては、ＮａＣｌＯ4、Ｚｎ（ＣｌＯ4）2およびＮａＢＦ4が好ましい。
【００１５】
有機塩としては、ＣＨ3−ＳＯ3-、ＣＦ3ＳＯ3-または
【化３】
0005546629.tif 000004
といったもののＮａ+塩またはＫ+塩が好ましい。
【００１６】
熱可塑性または弾性のポリマーの例を以下に列挙する。
【００１７】
１．  モノオレフィンおよびジオレフィンのポリマー、例えば、ポリプロピレン、ポリイソブチレン、ポリ−ブテン−１，ポリ−４−メチルペンテン−１，ポリイソプレンまたはポリブタジエン、ならびにシクロオレフィン（例えば、シクロペンテンまたはノルボルネンなど）の重合生成物；ならびにポリエチレン（任意選択で架橋されていてよい）、例えば、高密度ポリエチレン（ＨＤＰＥ）、低密度ポリエチレン（ＬＤＰＥ）、線状低密度ポリエチレン（ＬＬＤＰＥ）、分岐低密度ポリエチレン（ＢＬＤＰＥ）。
【００１８】
ポリオレフィン、すなわちモノオレフィンのポリマー（前の段落で、例を挙げて記載したもの、特にポリエチレンおよびポリプロピレン）は、様々な方法で製造でき、特に以下の方法で製造できる：
ａ）ラジカルによる（普通は、高圧および高温で）；
ｂ）触媒を用いる（触媒は普通、ＩＶｂ、Ｖｂ、ＶＩｂまたはＶＩＩＩ族の１種以上の金属を含む）。こうした金属は一般に、酸化物、ハロゲン化物、アルコラート、エステル、エーテル、アミン、アルキル、アルケニルおよび／またはアリール（ｐ−配位またはｓ−配位のいずれであってもよい）などの１つ以上の配位子を有する。そうした金属錯体は、遊離していても、担体（例えば、活性塩化マグネシウム、塩化チタン（ＩＩＩ）、酸化アルミニウムまたは酸化ケイ素など）に固定されていてもよい。こうした触媒は、重合媒体に可溶であっても不溶であってもよい。触媒は、重合においてそれ自体が活性でありうるか、または更なる活性化剤（例えば、金属アルキル、金属水素化物、金属ハロゲン化アルキル、金属アルキルオキシドまたは金属アルキルオキサンなどで、その金属はＩａ族、ＩＩａ族および／またはＩＩＩａ族の元素である）を使用してよい。活性化剤は、例えば、更なるエステル、エーテル、アミンまたはシリルエーテル基で変性されていてもよい。こうした触媒系は普通、フィリップス触媒、Ｓｔａｎｄａｒｄ  Ｏｉｌ  Ｉｎｄｉａｎａ触媒、チーグラー（・ナッタ）触媒、ＴＮＺ（ＤｕＰｏｎｔ）触媒、メタロセン触媒またはシングルサイト触媒（ＳＳＣ）として知られている。
【００１９】
２．  項目１）に記載したポリマーの混合物、例えば、ポリプロピレンとポリイソブチレンとの混合物、ポリプロピレンとポリエチレンとの混合物（例えば、ＰＰ／ＨＤＰＥ、ＰＰ／ＬＤＰＥ）および異なるタイプのポリエチレンの混合物（例えば、ＬＤＰＥ／ＨＤＰＥ）。
【００２０】
３．  モノオレフィンおよびジオレフィンの相互のコポリマーまたは他のビニルモノマーとのコポリマー、例えば、エチレン／プロピレンコポリマー、線状低密度ポリエチレン（ＬＬＤＰＥ）およびそれらと低密度ポリエチレン（ＬＤＰＥ）との混合物、プロピレン／ブテン−１コポリマー、プロピレン／イソブチレンコポリマー、エチレン／ブテン−１コポリマー、エチレン／ヘキセンコポリマー、エチレン／メチルペンテンコポリマー、エチレン／ヘプテンコポリマー、エチレン／オクテンコポリマー、プロピレン／ブタジエンコポリマー、イソブチレン／イソプレンコポリマー、エチレン／アルキルアクリレートコポリマー、エチレン／アルキルメタクリレートコポリマー、エチレン／酢酸ビニルコポリマーおよびそれらと一酸化炭素とのコポリマー、あるいはエチレン／アクリル酸コポリマーおよびそれらの塩（イオノマー）、ならびにエチレンとプロピレンとジエン（ヘキサジエン、ジシクロペンタジエンまたはエチリデンノルボルネンなど）とのターポリマー；ならびにそのようなコポリマーの相互の混合物または項目１）に記載したポリマー、例えば、ポリプロピレン−エチレン／プロピレンコポリマー、ＬＤＰＥ−エチレン／酢酸ビニルコポリマー、ＬＤＰＥ−エチレン／アクリル酸コポリマー、ＬＬＤＰＥ−エチレン／酢酸ビニルコポリマー、ＬＬＤＰＥ−エチレン／アクリル酸コポリマーおよび交互構造またはランダム構造のポリアルキレン−一酸化炭素コポリマーおよびそうしたものと他のポリマー（例えば、ポリアミドなど）との混合物との混合物など。
【００２１】
４．  炭化水素樹脂（例えば、Ｃ5〜Ｃ9のもの、その水素化変性体も含む）（例えば、粘着付与樹脂）およびポリアルキレンとデンプンとの混合物。
【００２２】
５．  ポリスチレン、ポリ（ｐ−メチルスチレン）、ポリ（α−メチルスチレン）。
【００２３】
６．  スチレンまたはα−メチルスチレンとジエンまたはアクリル誘導体とのコポリマー（例えば、スチレン／ブタジエン、スチレン／アクリロニトリル、スチレン／アルキルメタクリレート、スチレン／ブタジエン／アルキルアクリレートおよびアルキルメタクリレート、スチレン／無水マレイン酸、スチレン／アクリロニトリル／アクリル酸メチルなど）；スチレンコポリマーと別のポリマー（例えば、ポリアクリレート、ジエンポリマーまたはエチレン／プロピレン／ジエンターポリマーなど）とからなる高衝撃強度の混合物；ならびにスチレンのブロックコポリマー（例えば、スチレン／ブタジエン／スチレン、スチレン／イソプレン／スチレン、スチレン／エチレン−ブチレン／スチレンまたはスチレン／エチレン−プロピレン／スチレンなど）。
【００２４】
７．  スチレンまたはα−メチルスチレンのグラフトコポリマー（例えば、ポリブタジエン上のスチレン、ポリブタジエン／スチレンまたはポリブタジエン／アクリロニトリルコポリマー上のスチレン、ポリブタジエン上のスチレンおよびアクリロニトリル（またはメタクリロニトリル）など）；ポリブタジエン上のスチレン、アクリロニトリルおよびメタクリル酸メチル；ポリブタジエン上のスチレンおよび無水マレイン酸；ポリブタジエン上のスチレン、アクリロニトリルおよび無水マレイン酸またはマレイン酸イミド；ポリブタジエン上のスチレンおよびマレイン酸イミド、ポリブタジエン上のスチレンおよびアルキルアクリレートまたはアルキルメタクリレート、エチレン／プロピレン／ジエンターポリマー上のスチレンおよびアクリロニトリル、ポリアルキルアクリレートまたはポリアルキルメタクリレート上のスチレンおよびアクリロニトリル、アクリレート／ブタジエンコポリマー上のスチレンおよびアクリロニトリル、ならびにこれらと項目６）に記載のコポリマーとの混合物（例えば、いわゆるＡＢＳ、ＭＢＳ、ＡＳＡまたはＡＥＳポリマーとして知られているものなど）。
【００２５】
８．  ハロゲン含有ポリマー、例えば、ポリクロロプレン、塩素化ゴム、塩素化またはクロロスルホン化ポリエチレン、エチレンと塩素化エチレンとのコポリマー、エピクロロヒドリンのホモポリマーおよびコポリマーなど、特にハロゲン含有ビニル化合物のポリマー（例えば、ポリ塩化ビニル、ポリ塩化ビニリデン、ポリフッ化ビニル、ポリフッ化ビニリデンなど）；およびそれらのコポリマー（塩化ビニル／塩化ビニリデン、塩化ビニル／酢酸ビニルまたは塩化ビニリデン／酢酸ビニルなど）。
【００２６】
９．  α，β−不飽和酸およびその誘導体から誘導されるポリマー、ポリアクリレートおよびポリメタクリレート、あるいはポリメタクリル酸メチル、ポリアクリルアミドおよびポリアクリロニトリル（アクリル酸ブチルによって耐衝撃性が改良されたもの）など。
【００２７】
１０．  項目９）に記載のモノマーの相互のコポリマーまたは別の不飽和モノマーとのコポリマー、例えば、アクリロニトリル／ブタジエンコポリマー、アクリロニトリル／アルキルアクリレートコポリマー、アクリロニトリル／アルコキシアルキルアクリレートコポリマー、アクリロニトリル／ハロゲン化ビニルコポリマーまたはアクリロニトリル／アルキルメタクリレート／ブタジエンターポリマーなど。
【００２８】
１１．  不飽和アルコールおよびアミンまたはそれらのアシル誘導体またはアセタールから誘導されるポリマー、ポリビニルアルコール、ポリ酢酸ビニル、ポリステアリン酸ビニル、ポリ安息香酸ビニル、ポリマレイン酸ビニル、ポリビニルブチラール、ポリアリルフタラート、ポリアリルメラミン；およびこれらと項目１に記載のオレフィンとのコポリマーなど。
【００２９】
１２．  環状エーテルのホモポリマーおよびコポリマー、ポリアルキレングリコール、ポリエチレンオキシド、ポリプロピレンオキシドあるいはこれらとビスグリシジルエーテルとのコポリマーなど。
【００３０】
１３．  ポリアセタール（ポリオキシメチレンなど）、ならびにコモノマー（例えば、エチレンオキシドなど）を含むポリオキシメチレン類；熱可塑性ポリウレタン、アクリレートまたはＭＢＳで変性させたポリアセタール。
【００３１】
１４．  ポリフェニレンオキシドおよびポリフェニレンスルフィド、ならびにこれらとスチレンポリマーまたはポリアミドとの混合物。
【００３２】
１５．  一方ではポリエーテル、ポリエステルおよびポリブタジエン（末端ヒドロキシ基を有する）と、他方では脂肪族または芳香族のポリイソシアネートとから誘導されるポリウレタン、ならびにそれらの初期生成物。
【００３３】
１６．  ジアミンおよびジカルボン酸から、および／またはアミノカルボン酸または対応するラクタムから誘導されるポリアミドおよびコポリアミド、ポリアミド４、ポリアミド６、ポリアミド６，６、６，１０、６，９、６，１２、４，６、１２，１２、ポリアミド１１、ポリアミド１２、芳香族ポリアミド（ｍ−キシレン、ジアミンおよびアジピン酸から誘導される）など；ヘキサメチレンジアミンおよびイソフタル酸および／またはテレフタル酸、そして任意選択的に変性剤としてのエラストマーから製造されるポリアミド（例えば、ポリ−２，４，４−トリメチルヘキサメチレンテレフタルアミドまたはポリ−ｍ−フェニレンイソフタルアミド）。上述したポリアミドと、ポリオレフィン、オレフィンコポリマー、イオノマーまたは化学結合するかまたはグラフトされたエラストマーとのブロックコポリマー；または上述したポリアミドとポリエーテル（例えば、ポリエチレングリコール、ポリプロピレングリコールまたはポリテトラメチレングリコールなど）とのブロックコポリマー。またＥＰＤＭまたはＡＢＳで変性されたポリアミドまたはコポリアミド；および加工時に縮合したポリアミド（「ＲＩＭポリアミド系」）。
【００３４】
１７．  ポリ尿素、ポリイミド、ポリアミドイミドおよびポリベンズイミダゾール。
【００３５】
１８．  ジカルボン酸およびジアルコールから、および／またはヒドロキシカルボン酸または対応するラクトンから誘導されるポリエステル（ポリエチレンテレフタレート、ポリブチレンテレフタレート、ポリ−１，４−ジメチロールシクロヘキサンテレフタレート、ポリヒドロキシ安息香酸など）、ならびにヒドロキシ末端基を有するポリエーテルから誘導されるブロックポリエーテルエステル；ならびにポリカーボネートまたはＭＢＳで変性させたポリエステル。
【００３６】
１９．  ポリカーボネートおよびポリエステルカーボネート。
【００３７】
２０．  ポリスルホン、ポリエーテルスルホンおよびポリエーテルケトン。
【００３８】
２１．  天然高分子（天然ゴムなど）、またはセルロースの高分子均一化学修飾誘導体（酢酸セルロース類、プロピオン酸セルロース類および酪酸セルロース類など）、およびセルロースエーテル（メチルセルロースなど）。
【００３９】
２２．  前述のポリマーの混合物（ポリブレンド）、例えば、ＰＰ／ＥＰＤＭ、ポリアミド／ＥＰＤＭまたはＡＢＳ、ＰＶＣ／ＥＶＡ、ＰＶＣ／ＡＢＳ、ＰＶＣ／ＭＢＳ、ＰＣ／ＡＢＳ、ＰＢＴＰ／ＡＢＳ、ＰＣ／ＡＳＡ、ＰＣ／ＰＢＴ、ＰＶＣ／ＣＰＥ、ＰＶＣ／アクリレート、ＰＯＭ／熱可塑性ＰＵＲ、ＰＣ／熱可塑性ＰＵＲ、ＰＯＭ／アクリレート、ＰＯＭ／ＭＢＳ、ＰＰＯ／ＨＩＰＳ、ＰＰＯ／ＰＡ６，６およびそのコポリマー、ＰＡ／ＨＤＰＥ、ＰＡ／ＰＰ、ＰＡ／ＰＰＯなど。
【００４０】
好ましくは、熱可塑性または弾性のポリマー基材は、ポリオレフィン、ポリスチレン、アクリロニトリル／ブタジエン／スチレン（ＡＢＳ）のコポリマー、α，β−不飽和酸のポリマー、ハロゲン含有ポリマー、環状エーテルのホモポリマーまたはコポリマー、不飽和アルコールおよびアミンのポリマー、ポリアセタール、ポリフェニレンオキシド、ポリウレタン、ポリアミド、ポリエステル、ポリ尿素、ポリカーボネート、ポリスルホンまたは天然ゴムである。
【００４１】
熱可塑性または弾性のポリマー基材は、特に、ポリオレフィン、ポリスチレン、アクリロニトリル／ブタジエン／スチレン（ＡＢＳ）コポリマー、α，β−不飽和酸のポリマー、ハロゲン含有ポリマーあるいは環状エーテルのホモポリマーまたはコポリマーである。
【００４２】
熱可塑性または弾性のポリマー基材は、さらに特別に挙げれば、ポリ塩化ビニル（ＰＶＣ）、ポリスチレン、様々な変形形態のポリエチレン、またはポリプロピレンである。
【００４３】
例えば、式（Ｉ）の帯電防止ポリマーは、熱可塑性または弾性のポリマー基材の質量を基準にして０．１％〜３０質量％の量で存在する。
【００４４】
例えば、無機塩または有機塩は、熱可塑性または弾性のポリマー基材の質量を基準にして０．１％〜１０質量％の量で存在する。
【００４５】
式（Ｉ）の帯電防止ポリマーと無機塩または有機塩との質量比は、２００：１〜２０：１である。
【００４６】
特定の実施態様では、組成物は、紫外線吸収剤、立体障害アミン、フェノール系酸化防止剤、ホスファイトまたはホスホニット、およびベンゾフラノンまたはインドリノンよりなる群から選択される添加剤をさらに含む。
【００４７】
前述の添加剤の例を以下に示す。
【００４８】
１．  酸化防止剤
１．１．  アルキル化モノフェノール類。例えば、２，６−ジ−ｔｅｒｔ−ブチル−４−メチルフェノール、２−ｔｅｒｔ−ブチル−４，６−ジメチルフェノール、２，６−ジ−ｔｅｒｔ−ブチル−４−エチルフェノール、２，６−ジ−ｔｅｒｔ−ブチル−４−ｎ−ブチルフェノール、２，６−ジ−ｔｅｒｔ−ブチル−４−イソブチルフェノール、２，６−ジシクロペンチル−４−メチルフェノール、２−（α−メチルシクロヘキシル）−４，６−ジメチルフェノール、２，６−ジオクタデシル−４−メチルフェノール、２，４，６−トリシクロヘキシルフェノール、２，６−ジ−ｔｅｒｔ−ブチル−４−メトキシメチルフェノール、線状であるかまたは側鎖が分岐しているノニルフェノール類、例えば、２，６−ジ−ノニル−４−メチルフェノール、２，４−ジメチル−６−（１’−メチルウンデカ−１’−イル）フェノール、２，４−ジメチル−６−（１’−メチルヘプタデカ−１’−イル）フェノール、２，４−ジメチル−６−（１’−メチルトリデカ−１’−イル）フェノールおよびそれらの混合物。
【００４９】
１．２．  アルキルチオメチルフェノール類。例えば、２，４−ジオクチルチオメチル−６−ｔｅｒｔ−ブチルフェノール、２，４−ジオクチルチオメチル−６−メチルフェノール、２，４−ジオクチルチオメチル−６−エチルフェノール、２，６−ジ−ドデシルチオメチル−４−ノニルフェノール。
【００５０】
１．３．  ヒドロキノン類およびアルキル化ヒドロキノン類。例えば、２，６−ジ−ｔｅｒｔ−ブチル−４−メトキシフェノール、２，５−ジ−ｔｅｒｔ−ブチルヒドロキノン、２，５−ジ−ｔｅｒｔ−アミルヒドロキノン、２，６−ジフェニル−４−オクタデシルオキシフェノール、２，６−ジ−ｔｅｒｔ−ブチルヒドロキノン、２、５−ジ−ｔｅｒｔ−ブチル−４−ヒドロキシアニソール、３，５−ジ−ｔｅｒｔ−ブチル−４−ヒドロキシアニソール、３，５−ジ−ｔｅｒｔ−ブチル−４−ヒドロキシフェニルステアレート、アジピン酸ビス（３，５−ジ−ｔｅｒｔ−ブチル−４−ヒドロキシフェニル）。
【００５１】
１．４．  トコフェロール類。例えば、α−トコフェロール、β−トコフェロール、γ−トコフェロール、δ−トコフェロールおよびそれらの混合物（ビタミンＥ）。
【００５２】
１．５．  ヒドロキシル化チオジフェニルエーテル類。例えば、２，２’−チオビス（６−ｔｅｒｔ−ブチル−４−メチルフェノール）、２，２’−チオビス（４−オクチルフェノール）、４，４’−チオビス（６−ｔｅｒｔ−ブチル−３−メチルフェノール）、４，４’−チオビス（６−ｔｅｒｔ−ブチル−２−メチルフェノール）、４，４’−チオビス（３，６−ジ−ｓｅｃ−アミルフェノール）、４，４’−ビス（２，６−ジメチル−４−ヒドロキシフェニル）ジスルフィド。
【００５３】
１．６．  アルキリデンビスフェノール類。例えば、２，２’−メチレンビス（６−ｔｅｒｔ−ブチル−４−メチルフェノール）、２，２’−メチレンビス（６−ｔｅｒｔ−ブチル−４−エチルフェノール）、２，２’−メチレンビス［４−メチル−６−（α−メチルシクロヘキシル）フェノール］、２，２’−メチレンビス（４−メチル−６−シクロヘキシルフェノール）、２，２’−メチレンビス（６−ノニル−４−メチルフェノール）、２，２’−メチレンビス（４，６−ジ−ｔｅｒｔ−ブチルフェノール）、２，２’−エチリデンビス（４，６−ジ−ｔｅｒｔ−ブチルフェノール）、２，２’−エチリデンビス（６−ｔｅｒｔ−ブチル−４−イソブチルフェノール）、２，２’−メチレンビス［６−（α−メチルベンジル）−４−ノニルフェノール］、２，２’−メチレンビス［６−（α，α−ジメチルベンジル）−４−ノニルフェノール］、４，４’−メチレンビス（２、６−ジ−ｔｅｒｔ−ブチルフェノール）、４，４’−メチレンビス（６−ｔｅｒｔ−ブチル−２−メチルフェノール）、１，１−ビス（５−ｔｅｒｔ−ブチル−４−ヒドロキシ−２−メチルフェニル）ブタン、２，６−ビス（３−ｔｅｒｔ−ブチル−５−メチル−２−ヒドロキシベンジル）−４−メチルフェノール、１，１，３−トリス（５−ｔｅｒｔ−ブチル−４−ヒドロキシ−２−メチルフェニル）ブタン、１，１−ビス（５−ｔｅｒｔ−ブチル−４−ヒドロキシ−２−メチル−フェニル）−３−ｎ−ドデシルメルカプトブタン、エチレングリコールビス［３，３−ビス（３’−ｔｅｒｔ−ブチル−４’−ヒドロキシフェニル）ブチラート］、ビス（３−ｔｅｒｔ−ブチル−４−ヒドロキシ−５−メチル−フェニル）ジシクロペンタジエン、ビス［２−（３’−ｔｅｒｔ−ブチル−２’−ヒドロキシ−５’−メチルベンジル）−６−ｔｅｒｔ−ブチル−４−メチルフェニル］テレフタレート、１，１−ビス−（３，５−ジメチル−２−ヒドロキシフェニル）ブタン、２，２−ビス（３，５−ジ−ｔｅｒｔ−ブチル−４−ヒドロキシフェニル）プロパン、２，２−ビス（５−ｔｅｒｔ−ブチル−４−ヒドロキシ２−メチルフェニル）−４−ｎ−ドデシルメルカプトブタン、１，１，５，５−テトラ−（５−ｔｅｒｔ−ブチル−４−ヒドロキシ−２−メチルフェニル）ペンタン。
【００５４】
１．７．  Ｏ−、Ｎ−およびＳ−ベンジル化合物。例えば、３，５，３’，５’−テトラ−ｔｅｒｔ−ブチル−４，４’−ジヒドロキシジベンジルエーテル、オクタデシル−４−ヒドロキシ−３，５−ジメチルベンジルメルカプトアセタート、トリデシル−４−ヒドロキシ−３，５−ジ−ｔｅｒｔ−ブチルベンジルメルカプトアセタート、トリス（３，５−ジ−ｔｅｒｔ−ブチル−４−ヒドロキシベンジル）アミン、ビス（４−ｔｅｒｔ−ブチル−３−ヒドロキシ−２，６−ジメチルベンジル）ジチオテレフタレート、ビス（３，５−ジ−ｔｅｒｔ−ブチル−４−ヒドロキシベンジル）スルフィド、イソオクチル−３，５−ジ−ｔｅｒｔ−ブチル−４−ヒドロキシベンジルメルカプトアセタート。
【００５５】
１．８．  ヒドロキシベンジル化マロネート。例えば、ジオクタデシル−２，２−ビス（３，５−ジ−ｔｅｒｔ−ブチル−２−ヒドロキシベンジル）マロネート、ジ−オクタデシル−２−（３−ｔｅｒｔ−ブチル−４−ヒドロキシ−５−メチルベンジル）マロネート、ジ−ドデシルメルカプトエチル−２，２−ビス（３，５−ジ−ｔｅｒｔ−ブチル−４−ヒドロキシベンジル）マロネート、ビス［４−（１，１，３，３−テトラメチルブチル）フェニル］−２，２−ビス（３，５−ジ−ｔｅｒｔ−ブチル−４−ヒドロキシベンジル）マロネート。
【００５６】
１．９．  芳香族ヒドロキシベンジル化合物。例えば、１，３，５−トリス（３，５−ジ−ｔｅｒｔ−ブチル−４−ヒドロキシベンジル）−２，４，６−トリメチルベンゼン、１，４−ビス（３，５−ジ−ｔｅｒｔ−ブチル−４−ヒドロキシベンジル）−２，３，５，６−テトラメチルベンゼン、２，４，６−トリス（３，５−ジ−ｔｅｒｔ−ブチル−４−ヒドロキシベンジル）フェノール。
【００５７】
１．１０．  トリアジン化合物。例えば、２，４−ビス（オクチルメルカプト）−６−（３，５−ジ−ｔｅｒｔ−ブチル−４−ヒドロキシアニリノ）−１，３，５−トリアジン、２−オクチルメルカプト−４，６−ビス（３，５−ジ−ｔｅｒｔ−ブチル−４−ヒドロキシアニリノ）−１，３，５−トリアジン、２−オクチルメルカプト−４，６−ビス（３，５−ジ−ｔｅｒｔ−ブチル−４−ヒドロキシフェノキシ）−１，３，５−トリアジン、２，４，６−トリス（３，５−ジ−ｔｅｒｔ−ブチル−４−ヒドロキシフェノキシ）−１，２，３−トリアジン、１，３，５−トリス（３，５−ジ−ｔｅｒｔ−ブチル−４−ヒドロキシベンジル）イソシアヌレート、１，３，５−トリス（４−ｔｅｒｔ−ブチル−３−ヒドロキシ−２，６−ジメチルベンジル）イソシアヌレート、２，４，６−トリス（３，５−ジ−ｔｅｒｔ−ブチル−４−ヒドロキシフェニルエチル）−１，３，５−トリアジン、１，３，５−トリス（３，５−ジ−ｔｅｒｔ−ブチル−４−ヒドロキシフェニルプロピオニル）−ヘキサヒドロ−１，３，５−トリアジン、１，３，５−トリス（３，５−ジシクロヘキシル−４−ヒドロキシベンジル）イソシアヌレート。
【００５８】
１．１１．  ベンジルホスホネート。例えば、ジメチル−２，５−ジ−ｔｅｒｔ−ブチル−４−ヒドロキシベンジルホスホネート、ジエチル−３，５−ジ−ｔｅｒｔ−ブチル−４−ヒドロキシベンジルホスホネート、ジオクタデシル−３，５−ジ−ｔｅｒｔ−ブチル−４−ヒドロキシベンジルホスホネート、ジオクタデシル−５−ｔｅｒｔ−ブチル−４−ヒドロキシ−３−メチルベンジルホスホネート、３，５−ジ−ｔｅｒｔ−ブチル−４−ヒドロキシベンジルホスホン酸のモノエチルエステルのカルシウム塩。
【００５９】
１．１２．  アシルアミノフェノール。例えば、４−ヒドロキシラウラニリド、４−ヒドロキシステアラニリド、Ｎ−（３，５−ジ−ｔｅｒｔ−ブチル−４−ヒドロキシフェニル）カルバミン酸オクチル。
【００６０】
１．１３．  一価アルコールまたは多価アルコールとのβ−（３，５−ジ−ｔｅｒｔ−ブチル−４−ヒドロキシフェニル）プロピオン酸のエステル、例えば、メタノール、エタノール、ｎ−オクタノール、イソオクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【００６１】
１．１４．  一価アルコールまたは多価アルコールとのβ−（５−ｔｅｒｔ−ブチル−４−ヒドロキシ−３−メチルフェニル）プロピオン酸のエステル、例えば、メタノール、エタノール、ｎ−オクタノール、イソオクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロオールプロパン、４−ヒドロキシメチル−１−ホスファ−２，６，７−トリオキサビシクロ［２．２．２］オクタン；３，９−ビス［２−｛３−（３−ｔｅｒｔ−ブチル−４−ヒドロキシ−５−メチルフェニル）プロピオニルオキシ｝−１，１−ジメチルエチル］−２，４，８，１０−テトラオキサスピロ［５．５］−ウンデカンとのエステル。
【００６２】
１．１５．  一価アルコールまたは多価アルコールとのβ−（３，５−ジシクロヘキシル−４−ヒドロキシフェニル）プロピオン酸のエステル、例えば、メタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【００６３】
１．１６．  一価アルコールまたは多価アルコールとの３．５−ジ−ｔｅｒｔ−ブチル−４−ヒドロキシフェニル酢酸のエステル、例えば、メタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【００６４】
１．１７．  β−（３，５−ジ−ｔｅｒｔ−ブチル−４−ヒドロキシフェニル）プロピオン酸のアミド。例えば、Ｎ，Ｎ’−ビス（３，５−ジ−ｔｅｒｔ−ブチル−４−ヒドロキシフェニルプロピオニル）ヘキサメチレンジアミド、Ｎ，Ｎ’−ビス（３，５−ジ−ｔｅｒｔ−ブチル−４−ヒドロキシフェニルプロピオニル）トリメチレンジアミド、Ｎ、Ｎ’−ビス（３，５−ジ−ｔｅｒｔ−ブチル−４−ヒドロキシフェニルプロピオニル）ヒドラジド、Ｎ，Ｎ’−ビス［２−（３−［３，５−ジ−ｔｅｒｔ−ブチル−４−ヒドロキシフェニル］プロピオニルオキシ）エチル］オキサミド（Ｕｎｉｒｏｙａｌ提供のＮａｕｇａｒｄ（登録商標）ＸＬ−１）。
【００６５】
１．１８．  アスコルビン酸（ビタミンＣ）
１．１９．  アミン系酸化防止剤。例えば、Ｎ，Ｎ’−ジ−イソプロピル−ｐ−フェニレンジアミン、Ｎ，Ｎ’−ジ−ｓｅｃ−ブチル−ｐ−フェニレンジアミン、Ｎ，Ｎ’−ビス（１，４−ジメチルペンチル）−ｐ−フェニレンジアミン、Ｎ，Ｎ’−ビス（１−エチル−３−メチルペンチル）−ｐ−フェニレンジアミン、Ｎ，Ｎ’−ビス（１−メチルヘプチル）−ｐ−フェニレンジアミン、Ｎ，Ｎ’−ジシクロヘキシル−ｐ−フェニレンジアミン、Ｎ，Ｎ’−ジフェニル−ｐ−フェニレンジアミン、Ｎ，Ｎ’−ビス（２−ナフチル）−ｐ−フェニレンジアミン、Ｎ−イソプロピル−Ｎ’−フェニル−ｐ−フェニレンジアミン、Ｎ−（１，３−ジメチルブチル）−Ｎ’−フェニル−ｐ−フェニレンジアミン、Ｎ−（１−メチルヘプチル）−Ｎ’−フェニル−ｐ−フェニレンジアミン、Ｎ−シクロヘキシル−Ｎ’−フェニル−ｐ−フェニレンジアミン、４−（ｐ−トルエンスルファモイル）ジフェニルアミン、Ｎ，Ｎ’−ジメチル−Ｎ，Ｎ’−ジ−ｓｅｃ−ブチル−ｐ−フェニレンジアミン、ジフェニルアミン、Ｎ−アリルジフェニルアミン、４−イソプロポキシジフェニルアミン、Ｎ−フェニル−１−ナフチルアミン、Ｎ−（４−ｔｅｒｔ−オクチルフェニル）−１−ナフチルアミン、Ｎ−フェニル−２−ナフチルアミン、オクチル化ジフェニルアミン（例えば、ｐ，ｐ’−ジ−ｔｅｒｔ−オクチルジフェニルアミン）、４−ｎ−ブチル−アミノフェノール、４−ブチリルアミノフェノール、４−ノナノイルアミノフェノール、４−ドデカノイルアミノフェノール、４−オクタデカノイルアミノフェノール、ビス（４−メトキシフェニル）アミン、２，６−ジ−ｔｅｒｔ−ブチル−４−ジメチルアミノメチルフェノール、２，４’−ジアミノジフェニルメタン、４，４’−ジアミノジフェニルメタン、Ｎ，Ｎ，Ｎ’，Ｎ’−テトラメチル−４，４’−ジアミノジフェニルメタン、１，２−ビス［（２−メチルフェニル）アミノ］エタン、１，２−ビス（フェニルアミノ）プロパン、（ｏ−トリル）ビグアニド、ビス［４−（１’，３’−ジメチルブチル）フェニル］アミン、ｔｅｒｔ−オクチル化Ｎ−フェニル−１−ナフチルアミン、モノアルキル化およびジアルキル化ｔｅｒｔ−ブチル／ｔｅｒｔ−オクチルジフェニルアミンの混合物、モノアルキル化およびジアルキル化ノニルジフェニルアミンの混合物、モノアルキル化およびジアルキル化ドデシルジフェニルアミンの混合物、モノアルキル化およびジアルキル化イソプロピル／イソヘキシルジフェニルアミンの混合物、モノアルキル化およびジアルキル化ｔｅｒｔ−ブチルジフェニルアミンの混合物、２，３−ジヒドロ−３，３−ジメチル−４Ｈ−１，４−ベンゾチアジン、フェノチアジン、モノアルキル化およびジアルキル化ｔｅｒｔ−ブチル／ｔｅｒｔ−オクチルフェノチアジンの混合物、モノアルキル化およびジアルキル化ｔｅｒｔ−オクチル−フェノチアジンの混合物、Ｎ−アリルフェノチアジン、Ｎ，Ｎ，Ｎ’，Ｎ’−テトラフェニル−１，４−ジアミノブタ−２−エン。
【００６６】
２．  紫外線吸収剤および光安定剤
２．１．  ２−（２’−ヒドロキシフェニル）ベンゾトリアゾール類。例えば、２−（２’−ヒドロキシ−５’−メチルフェニル）−ベンゾトリアゾール、２−（３’，５’−ジ−ｔｅｒｔ−ブチル−２’−ヒドロキシフェニル）ベンゾトリアゾール、２−（５’−ｔｅｒｔ−ブチル−２’−ヒドロキシフェニル）ベンゾトリアゾール、２−（２’−ヒドロキシ−５’−（１，１，３，３−テトラメチルブチル）フェニル）ベンゾトリアゾール、２−（３’，５’−ジ−ｔｅｒｔ−ブチル−２’−ヒドロキシフェニル）−５−クロロ−ベンゾトリアゾール、２−（３’−ｔｅｒｔ−ブチル−２’−ヒドロキシ−５’−メチルフェニル）−５−クロロ−ベンゾトリアゾール、２−（３’−ｓｅｃ−ブチル−５’−ｔｅｒｔ−ブチル−２’−ヒドロキシフェニル）ベンゾトリアゾール，２−（２’−ヒドロキシ−４’−オクチルオキシフェニル）ベンゾトリアゾール、２−（３’，５’−ジ−ｔｅｒｔ−アミル−２’−ヒドロキシフェニル）ベンゾトリアゾール、２−（３’，５’−ビス−（α，α−ジメチルベンジル）−２’−ヒドロキシフェニル）ベンゾトリアゾール、２−（３’−ｔｅｒｔ−ブチル−２’−ヒドロキシ−５’−（２−オクチルオキシカルボニルエチル）フェニル）−５−クロロ−ベンゾトリアゾール、２−（３’−ｔｅｒｔ−ブチル−５’−［２−（２−エチルヘキシルオキシ）−カルボニルエチル］−２’−ヒドロキシフェニル）−５−クロロ−ベンゾトリアゾール、２−（３’−ｔｅｒｔ−ブチル−２’−ヒドロキシ−５’−（２−メトキシカルボニルエチル）フェニル）−５−クロロ−ベンゾトリアゾール、２−（３’−ｔｅｒｔ−ブチル−２’−ヒドロキシ−５’−（２−メトキシカルボニルエチル）フェニル）ベンゾトリアゾール、２−（３’−ｔｅｒｔ−ブチル−２’−ヒドロキシ−５’−（２−オクチルオキシカルボニルエチル）フェニル）ベンゾトリアゾール、２−（３’−ｔｅｒｔ−ブチル−５’−［２−（２−エチルヘキシルオキシ）カルボニルエチル］−２’−ヒドロキシフェニル）ベンゾトリアゾール、２−（３’−ドデシル−２’−ヒドロキシ−５’−メチルフェニル）ベンゾトリアゾール、２−（３’−ｔｅｒｔ−ブチル−２’−ヒドロキシ−５’−（２−イソオクチルオキシカルボニルエチル）フェニルベンゾトリアゾール、２，２’−メチレン−ビス［４−（１，１，３，３−テトラメチルブチル）−６−ベンゾトリアゾール−２−イルフェノール］；２−［３’−ｔｅｒｔ−ブチル−５’−（２−メトキシカルボニルエチル）−２’−ヒドロキシフェニル］−２Ｈ−ベンゾトリアゾールとポリエチレングリコール３００とのエステル交換生成物；
【化４】
0005546629.tif 000005
［式中、Ｒは、３’−ｔｅｒｔ−ブチル−４’−ヒドロキシ−５’−２Ｈ−ベンゾトリアゾール−２−イルフェニルである］、２−［２’−ヒドロキシ−３’−（α，α−ジメチルベンジル）−５’−（１，１，３，３−テトラメチルブチル）−フェニル］ベンゾトリアゾール；２−［２’−ヒドロキシ−３’−（１，１，３，３−テトラメチルブチル）−５’−（α，α−ジメチルベンジル）−フェニル］ベンゾトリアゾール。
【００６７】
２．２．  ２−ヒドロキシベンゾフェノン類。例えば、４−ヒドロキシ誘導体、４−メトキシ誘導体、４−オクチルオキシ誘導体、４−デシルオキシ誘導体、４−ドデシルオキシ誘導体、４−ベンジルオキシ誘導体、４，２’，４’−トリヒドロキシ誘導体および２’−ヒドロキシ−４，４’−ジメトキシ誘導体。
【００６８】
２．３．  置換および非置換の安息香酸のエステル。例えば、サリチル酸４−ｔｅｒｔ−ブチル−フェニル、サリチル酸フェニル、サリチル酸オクチルフェニル、ジベンゾイルレゾルシノール、ビス（４−ｔｅｒｔ−ブチルベンゾイル）レゾルシノール、ベンゾイルレゾルシノール、２，４−ジ−ｔｅｒｔ−ブチルフェニル  ３，５−ジ−ｔｅｒｔ−ブチル−４−ヒドロキシベンゾアート、ヘキサデシル  ３，５−ジ−ｔｅｒｔ−ブチル−４−ヒドロキシベンゾアート、オクタデシル  ３，５−ジ−ｔｅｒｔ−ブチル−４−ヒドロキシベンゾアート、２−メチル−４，６−ジ−ｔｅｒｔ−ブチルフェニル  ３，５−ジ−ｔｅｒｔ−ブチル−４−ヒドロキシベンゾアート。
【００６９】
２．４．  アクリレート類。例えば、エチル  α−シアノ−β，β−ジフェニルアクリレート、イソオクチル  α−シアノ−β，β−ジフェニルアクリレート、メチル  α−カルボメトキシシンナメート、メチル  α−シアノ−β−メチル−ｐ−メトキシシンナメート、ブチル  α−シアノ−β−メチル−ｐ−メトキシシンナメート、メチル  α−カルボメトキシ−ｐ−メトキシシンナメート、Ｎ−（β−カルボメトキシ−β−シアノビニル）−２−メチルインドリン、ネオペンチル  テトラ（α−シアノ−β，β−ジフェニルアクリレート）。
【００７０】
２．５．  ニッケル化合物。例えば、ニッケルと２，２’−チオ−ビス［４−（１，１，３，３−テトラメチルブチル）フェノール］との錯体（１：１または１：２の錯体など）（ｎ−ブチルアミン、トリエタノールアミンまたはＮ−シクロヘキシルジエタノールアミンなどの更なる配位子があってもなくてもよい）、ジブチルジチオカルバミン酸ニッケル、４−ヒドロキシ−３，５−ジ−ｔｅｒｔ−ブチルベンジルホスホン酸のモノアルキルエステル（例えば、メチルエステルまたはエチルエステル）のニッケル塩、ケトオキシム（例えば、２−ヒドロキシ−４−メチルフェニルウンデシルケトオキシム）のニッケル錯体、１−フェニル−４−ラウロイル−５−ヒドロキシピラゾールのニッケル錯体（更なる配位子があってもなくてもよい）。
【００７１】
２．６．  立体障害アミン。例えば、セバシン酸ビス（２，２，６，６−テトラメチル−４−ピペリジル）、コハク酸ビス（２，２，６，６−テトラメチル−４−ピペリジル）、セバシン酸ビス（１，２，２，６，６−ペンタメチル−４−ピペリジル）、セバシン酸ビス（１−オクチルオキシ−２，２，６，６−テトラメチル−４−ピペリジル）、ビス（１，２，２，６，６−ペンタメチル−４−ピペリジル）  ｎ−ブチル−３，５−ジ−ｔｅｒｔ−ブチル−４−ヒドロキシベンジルマロネート、１−（２−ヒドロキシエチル）−２，２，６，６−テトラメチル−４−ヒドロキシピペリジンとコハク酸との縮合物、Ｎ，Ｎ’−ビス（２，２，６，６−テトラメチル−４−ピペリジル）ヘキサメチレンジアミンと４−ｔｅｒｔ−オクチルアミノ−２，６−ジクロロ−１，３，５−トリアジンとの線状または環状の縮合物、トリス（２，２，６，６−テトラメチル−４−ピペリジル）ニトリロトリアセテート、テトラキス（２，２，６，６−テトラメチル−４−ピペリジル）−１，２，３，４−ブタンテトラカルボキシレート、１，１’−（１，２−エタンジイル）−ビス（３，３，５，５−テトラメチルピペラジノン）、４−ベンゾイル−２，２，６，６−テトラメチルピペリジン、４−ステアリルオキシ−２，２，６，６−テトラメチルピペリジン、マロン酸ビス（１，２，２，６，６−ペンタメチルピペリジル）−２−ｎ−ブチル−２−（２−ヒドロキシ−３，５−ジ−ｔｅｒｔ−ブチルベンジル）、３−ｎ−オクチル−７，７，９，９−テトラメチル−１，３，８−トリアザスピロ［４．５］デカン−２，４−ジオン、セバシン酸ビス（１−オクチルオキシ−２，２，６，６−テトラメチルピペリジル）、コハク酸ビス（１−オクチルオキシ−２，２，６，６−テトラメチルピペリジル）、Ｎ，Ｎ’−ビス（２，２，６，６−テトラメチル−４−ピペリジル）ヘキサメチレンジアミンと４−モルホリノ−２，６−ジクロロ−１，３，５−トリアジンとの線状または環状の縮合物、２−クロロ−４，６−ビス（４−ｎ−ブチルアミノ−２，２，６，６−テトラメチルピペリジル）−１，３，５−トリアジンと１，２−ビス（３−アミノプロピルアミノ）エタンとの縮合物、２−クロロ−４，６−ジ−（４−ｎ−ブチルアミノ−１，２，２，６，６−ペンタメチルピペリジル）−１，３，５−トリアジンと１，２−ビス（３−アミノプロピルアミノ）エタンとの縮合物、８−アセチル−３−ドデシル−７，７，９，９−テトラメチル−１，３，８−トリアザスピロ［４．５］デカン−２，４−ジオン、３−ドデシル−１−（２，２，６，６−テトラメチル−４−ピペリジル）ピロリジン−２，５−ジオン、３−ドデシル−１−（１，２，２，６，６−ペンタメチル−４−ピペリジル）ピロリジン−２，５−ジオン、４−ヘキサデシルオキシ−２，２，６，６−テトラメチルピペリジンと４−ステアリルオキシ−２，２，６，６−テトラメチルピペリジンとの混合物、Ｎ、Ｎ’−ビス（２，２，６，６−テトラメチル−４−ピペリジル）ヘキサメチレンジアミンと４−シクロヘキシルアミノ−２，６−ジクロロ−１，３，５−トリアジンとの縮合物、１，２−ビス（３−アミノプロピルアミノ）エタンと２，４，６−トリクロロ−１，３��５−トリアジンと４−ブチルアミノ−２，２，６，６−テトラメチルピペリジンとの縮合物（ＣＡＳ登録番号［１３６５０４−９６−６］）；１，６−ヘキサンジアミンと２，４，６−トリクロロ−１，３，５−トリアジンとＮ，Ｎ−ジブチルアミンと４−ブチルアミノ−２，２，６，６−テトラメチルピペリジンとの縮合物（ＣＡＳ登録番号［１９２２６８−６４−７］）；Ｎ−（２，２，６，６−テトラメチル−４−ピペリジル）−ｎ−ドデシルスクシンイミド、Ｎ−（１，２，２，６，６−ペンタメチル−４−ピペリジル）−ｎ−ドデシルスクシンイミド、２−ウンデシル−７，７，９，９−テトラメチル−１−オキサ−３，８−ジアザ−４−オキソ−スピロ−［４，５］デカン、７，７，９，９−テトラメチル−２−シクロウンデシル−１−オキサ−３，８−ジアザ−４−オキソ−スピロ−［４，５］デカンとエピクロロヒドリンとの反応生成物、１，１−ビス（１，２，２，６，６−ペンタメチル−４−ピペリジルオキシカルボニル）−２−（４−メトキシフェニル）エテン、Ｎ，Ｎ’−ビス−ホルミル−Ｎ，Ｎ’−ビス（２，２，６，６−テトラメチル−４−ピペリジル）ヘキサメチレンジアミン、４−メトキシメチレンマロン酸と１，２，２，６，６−ペンタメチル−４−ヒドロキシピペリジンとのジエステル、ポリ［メチルプロピル−３−オキシ−４−（２，２，６，６−テトラメチル−４−ピペリジル）］シロキサン、無水マレイン酸−α−オレフィンコポリマーと２，２，６，６−テトラメチル−４−アミノピペリジンまたは１，２，２，６，６−ペンタメチル−４−アミノピペリジンとの反応生成物、２，４−ビス［Ｎ−（１−シクロヘキシルオキシ−２，２，６，６−テトラメチルピペリジン−４−イル）−Ｎ−ブチルアミノ］−６−（２−ヒドロキシエチル）アミノ−１，３，５−トリアジン、１−（２−ヒドロキシ−２−メチルプロポキシ）−４−オクタデカノイルオキシ−２，２，６，６−テトラメチルピペリジン、５−（２−エチルヘキサノイル）オキシメチル−３，３，５−トリメチル−２−モルホリノン、Ｓａｎｄｕｖｏｒ（Ｃｌａｒｉａｎｔ；ＣＡＳ登録番号１０６９１７−３１−１］、５−（２−エチルヘキサノイル）オキシメチル−３，３，５−トリメチル−２−モルホリノン、２，４−ビス［（１−シクロヘキシルオキシ−２，２，６，６−ピペリジン−４−イル）ブチルアミノ］−６−クロロ−ｓ−トリアジンとＮ，Ｎ’−ビス（３−アミノプロピル）エチレンジアミン）との反応生成物、１，３，５−トリス（Ｎ−シクロヘキシル−Ｎ−（２，２，６，６−テトラメチルピペラジン−３−オン−４−イル）アミノ）−ｓ−トリアジン、１，３，５−トリス（Ｎ−シクロヘキシル−Ｎ−（１，２，２，６，６−ペンタメチルピペラジン−３−オン−４−イル）アミノ）−ｓ−トリアジン。
【００７２】
２．７．  オキサミド類。例えば、４，４’−ジオクチルオキシオキサニリド、２，２’−ジエトキシオキサニリド、２，２’−ジオクチルオキシ−５，５’−ジ−ｔｅｒｔ−ブトキサニリド、２，２’−ジドデシルオキシ−５，５’−ジ−ｔｅｒｔ−ブトキサニリド、２−エトキシ−２’−エチルオキサニリド、Ｎ，Ｎ’−ビス（３−ジメチルアミノプロピル）オキサミド、２−エトキシ−５−ｔｅｒｔ−ブチル−２’−エトキサニリドおよびこれと２−エトキシ−２’−エチル−５，４’−ジ−ｔｅｒｔ−ブトキサニリドとの混合物、ｏ−およびｐ−メトキシ−二置換オキサニリドならびにｏ−およびｐ−エトキシ−二置換オキサニリドの混合物。
【００７３】
２．８．  ２−（２−ヒドロキシフェニル）−１，３，５−トリアジン類。例えば、２，４，６−トリス（２−ヒドロキシ−４−オクチルオキシフェニル）−１，３，５−トリアジン、２−（２−ヒドロキシ−４−オクチルオキシフェニル）−４，６−ビス（２，４−ジメチルフェニル）−１，３，５−トリアジン、２−（２，４−ジヒドロキシフェニル）−４，６−ビス（２，４−ジメチルフェニル）−１，３，５−トリアジン、２，４−ビス（２−ヒドロキシ−４−プロピルオキシフェニル）−６−（２，４−ジメチルフェニル）−１，３，５−トリアジン、２−（２−ヒドロキシ−４−オクチルオキシフェニル）−４，６−ビス（４−メチルフェニル）−１，３，５−トリアジン、２−（２−ヒドロキシ−４−ドデシルオキシフェニル）−４，６−ビス（２，４−ジメチルフェニル）−１，３，５−トリアジン、２−（２−ヒドロキシ−４−トリデシルオキシフェニル）−４，６−ビス（２，４−ジメチルフェニル）−１，３，５−トリアジン、２−［２−ヒドロキシ−４−（２−ヒドロキシ−３−ブチルオキシプロポキシ）フェニル］−４，６−ビス（２，４−ジメチル）−１，３，５−トリアジン、２−［２−ヒドロキシ−４−（２−ヒドロキシ−３−オクチルオキシプロピルオキシ）フェニル］−４，６−ビス（２，４−ジメチル）−１，３，５−トリアジン、２−［４−（ドデシルオキシ／トリデシルオキシ−２−ヒドロキシプロポキシ）−２−ヒドロキシフェニル］−４，６−ビス（２，４−ジメチルフェニル）−１，３，５−トリアジン、２−［２−ヒドロキシ−４−（２−ヒドロキシ−３−ドデシルオキシプロポキシ）フェニル］−４，６−ビス（２，４−ジメチルフェニル）−１，３，５−トリアジン、２−（２−ヒドロキシ−４−ヘキシルオキシ）フェニル−４，６−ジフェニル−１，３，５−トリアジン、２−（２−ヒドロキシ−４−メトキシフェニル）−４，６−ジフェニル−１，３，５−トリアジン、２，４，６−トリス［２−ヒドロキシ−４−（３−ブトキシ−２−ヒドロキシプロポキシ）フェニル］−１，３，５−トリアジン、２−（２−ヒドロキシフェニル）−４−（４−メトキシフェニル）−６−フェニル−１，３，５−トリアジン、２−｛２−ヒドロキシ−４−［３−（２−エチルヘキシル−１−オキシ）−２−ヒドロキシプロピルオキシ］フェニル｝−４，６−ビス（２，４−ジメチルフェニル）−１，３，５−トリアジン、２，４−ビス（４−［２−エチルヘキシルオキシ］−２−ヒドロキシフェニル）−６−（４−メトキシフェニル）−１，３，５−トリアジン。
【００７４】
３．  金属不活性化剤。例えば、Ｎ，Ｎ’−ジフェニルオキサミド、Ｎ−サリチラール−Ｎ’−サリチロイルヒドラジン、Ｎ、Ｎ’−ビス（サリチロイル）ヒドラジン、Ｎ、Ｎ’−ビス（３，５−ジ−ｔｅｒｔ−ブチル−４−ヒドロキシフェニルプロピオニル）ヒドラジン、３−サリチロイルアミノ−１，２，４−トリアゾール、ビス（ベンジリデン）オキサリルジヒドラジド、オキサニリド、イソフタロイルジヒドラジド、セバコイルビスフェニルヒドラジド、Ｎ，Ｎ’−ジアセチルアジポイルジヒドラジド、Ｎ，Ｎ’−ビス（サリチロイル）オキサリルジヒドラジド、Ｎ，Ｎ’−ビス（サリチロイル）チオプロピオニルジヒドラジド。
【００７５】
４．  ホスファイトおよびホスホニット。例えば、亜リン酸トリフェニル、ジフェニルアルキルホスファイト、フェニルジアルキルホスファイト、亜リン酸トリス（ノニルフェニル）、亜リン酸トリラウリル、亜リン酸トリオクタデシル、ジステアリルペンタエリトリトールジホスファイト、亜リン酸トリス（２，４−ジ−ｔｅｒｔ−ブチルフェニル）、ジイソデシルペンタエリトリトールジホスファイト、ビス（２，４−ジ−ｔｅｒｔ−ブチルフェニル）ペンタエリトリトールジホスファイト、ビス（２，４−ジクミルフェニル）ペンタエリトリトールジホスファイト、ビス（２，６−ジ−ｔｅｒｔ−ブチル−４−メチルフェニル）ペンタエリトリトールジホスファイト、ジイソデシルオキシペンタエリトリトールジホスファイト、ビス（２，４−ジ−ｔｅｒｔ−ブチル−６−メチルフェニル）ペンタエリトリトールジホスファイト、ビス（２，４，６−トリス（ｔｅｒｔ−ブチルフェニル）ペンタエリトリトールジホスファイト、トリステアリルソルビトールトリホスファイト、テトラキス（２，４−ジ−ｔｅｒｔ−ブチルフェニル）４，４’−ビフェニレンジホスホニット、６−イソオクチルオキシ−２，４，８，１０−テトラ−ｔｅｒｔ−ブチル−１２Ｈ−ジベンズ［ｄ，ｇ］−１，３，２−ジオキサホスホシン、ビス（２，４−ジ−ｔｅｒｔ−ブチル−６−メチルフェニル）メチルホスファイト、ビス（２，４−ジ−ｔｅｒｔ−ブチル−６−メチルフェニル）エチルホスファイト、６−フルオロ−２，４，８，１０−テトラ−ｔｅｒｔ−ブチル−１２−メチル−ジベンズ［ｄ，ｇ］−１，３，２−ジオキサホスホシン、２，２’，２’’−ニトリロ−［トリエチルトリス（３，３’，５，５’−テトラ−ｔｅｒｔ−ブチル−１，１’−ビフェニル−２，２’−ジイル）ホスファイト］、２−エチルヘキシル（３，３’，５，５’−テトラ−ｔｅｒｔ−ブチル−１，１’−ビフェニル−２，２’−ジイル）ホスファイト、５−ブチル−５−エチル−２−（２，４，６−トリ−ｔｅｒｔ−ブチルフェノキシ）−１，３，２−ジオキサホスフィラン。
【００７６】
以下のホスファイトが特に好ましい。
【００７７】
亜リン酸トリス（２，４−ジ−ｔｅｒｔ−ブチルフェニル）（Ｉｒｇａｆｏｓ（登録商標）１６８，Ｃｉｂａ  Ｓｐｅｃｉａｌｔｙ  Ｃｈｅｍｉｃａｌｓ  Ｉｎｃ．）、亜リン酸トリス（ノニルフェニル）、
【化５】
0005546629.tif 000006
【００７８】
５．  ヒドロキシルアミン。例えば、Ｎ，Ｎ−ジベンジルヒドロキシルアミン、Ｎ，Ｎ−ジエチルヒドロキシルアミン、Ｎ，Ｎ−ジオクチルヒドロキシルアミン、Ｎ，Ｎ−ジラウリルヒドロキシルアミン、Ｎ，Ｎ−ジテトラデシルヒドロキシルアミン、Ｎ，Ｎ−ジヘキサデシルヒドロキシルアミン、Ｎ、Ｎ−ジオクタデシルヒドロキシルアミン、Ｎ−ヘキサデシル−Ｎ−オクタデシルヒドロキシルアミン、Ｎ−ヘプタデシル−Ｎ−オクタデシルヒドロキシルアミン、水素化獣脂アミンから誘導されるＮ，Ｎ−ジアルキルヒドロキシルアミン。
【００７９】
６．  ニトロン。例えば、Ｎ−ベンジル−アルファ−フェニルニトロン、Ｎ−エチル−アルファ−メチルニトロン、Ｎ−オクチル−アルファ−ヘプチルニトロン、Ｎ−ラウリル−アルファ−ウンデシルニトロン、Ｎ−テトラデシル−アルファ−トリデシルニトロン、Ｎ−ヘキサデシル−アルファ−ペンタデシルニトロン、Ｎ−オクタデシル−アルファ−ヘプタデシルニトロン、Ｎ−ヘキサデシル−アルファ−ヘプタデシルニトロン、Ｎ−オクタデシル−アルファ−ペンタデシルニトロン、Ｎ−ヘプタデシル−アルファ−ヘプタデシルニトロン、Ｎ−オクタデシル−アルファ−ヘキサデシルニトロン、水素化獣脂アミンから誘導されるＮ，Ｎ−ジアルキルヒドロキシルアミンから誘導されるニトロン。
【００８０】
７．  硫黄含有相乗剤（Ｔｈｉｏｓｙｎｅｒｇｉｓｔｓ）。例えば、チオジプロピオン酸ジラウリル、チオジプロピオン酸ジミリスチル、チオジプロピオン酸ジステアリルまたはジステアリルジスルフィド。
【００８１】
８．  過酸化物補足剤。例えば、β−チオジプロピオン酸のエステル（例えば、ラウリルエステル、ステアリルエステル、ミリスチルエステルまたはトリデシルエステル）、メルカプトベンゾイミダゾール、または２−メルカプトベンズイミダゾールの亜鉛塩、ジブチルジチオカルバミン酸亜鉛、ジオクタデシルジスルフィド、ペンタエリトリトールテトラキス（β−ドデシルメルカプト）プロピオネート。
【００８２】
９．  ポリアミド安定剤。例えば、ヨウ化物および／またはリン化合物と組み合わせた銅塩および二価マンガンの塩。
【００８３】
１０．  塩基性共安定剤。例えば、メラミン、ポリビニルピロリドン、ジシアンジアミド、トリアリルシアヌレート、尿素誘導体、ヒドラジン誘導体、アミン、ポリアミド、ポリウレタン、高級脂肪酸のアルカリ金属塩およびアルカリ土類金属塩（例えば、ステアリン酸カルシウム、ステアリン酸亜鉛、ベヘン酸マグネシウム、ステアリン酸マグネシウム、リシノール酸ナトリウムおよびパルミチン酸カリウム）、ピロカテコール酸アンチモンまたはピロカテコール酸亜鉛。
【００８４】
１１．  核化剤。例えば、無機物質（タルクなど）、金属酸化物（二酸化チタンまたは酸化マグネシウムなど）、リン酸塩、炭酸塩または硫酸塩（好ましくは、アルカリ土類金属の塩）；有機化合物（モノカルボン酸またはポリカルボン酸およびそれらの塩など）、例えば、４−ｔｅｒｔ−ブチル安息香酸、アジピン酸、ジフェニル酢酸、コハク酸ナトリウムまたは安息香酸ナトリウム；高分子化合物（イオンコポリマー（イオノマー）など）。特に好ましいのは、１，３：２，４−ビス（３’，４’−ジメチルベンジリデン）ソルビトール、１，３：２，４−ジ（パラメチルジベンジリデン）ソルビトール、および１，３：２，４−ジ（ベンジリデン）ソルビトールである。
【００８５】
１２．  充填剤および補強剤。例えば、炭酸カルシウム、ケイ酸塩、ガラス繊維、ガラスビーズ、アスベスト、タルク、カオリン、雲母、硫酸バリウム、金属酸化物および金属水酸化物、カーボンブラック、グラファイト、木粉および他の天然物の粉または繊維、合成繊維。
【００８６】
１３．  他の添加剤。例えば、可塑剤、滑剤、乳化剤、顔料、レオロジー添加剤、触媒、流れ調整剤、蛍光増白剤、防炎剤、帯電防止剤および発泡剤。
【００８７】
１４．  ベンゾフラノン類およびインドリノン類。例えば、米国特許第４，３２５，８６３号明細書；米国特許第４，３３８，２４４号明細書；米国特許第５，１７５，３１２号明細書；米国特許第５，２１６，０５２号明細書；米国特許第５，２５２，６４３号明細書；独国特許出願公開第４３１６６１１（Ａ）号明細書；独国特許出願公開第４３１６６２２（Ａ）号明細書；独国特許出願公開第４３１６８７６（Ａ）号明細書；欧州特許出願公開第０５８９８３９（Ａ）号明細書、欧州特許出願公開第０５９１１０２（Ａ）号明細書；欧州特許出願公開第１２９１３８４（Ａ）号明細書に開示されているもの、あるいは３−［４−（２−アセトキシエトキシ）フェニル］−５，７−ジ−ｔｅｒｔ−ブチルベンゾフラン−２−オン、５，７−ジ−ｔｅｒｔ−ブチル−３−［４−（２−ステアロイルオキシエトキシ）フェニル］ベンゾフラン−２−オン、３，３’−ビス［５，７−ジ−ｔｅｒｔ−ブチル−３−（４−［２−ヒドロキシエトキシ］フェニル）ベンゾフラン−２−オン］、５，７−ジ−ｔｅｒｔ−ブチル−３−（４−エトキシフェニル）ベンゾフラン−２−オン、３−（４−アセトキシ−３，５−ジメチルフェニル）−５，７−ジ−ｔｅｒｔ−ブチルベンゾフラン−２−オン、３−（３，５−ジメチル−４−ピバロイルオキシフェニル）−５，７−ジ−ｔｅｒｔ−ブチルベンゾフラン−２−オン、３−（３，４−ジメチルフェニル）−５，７−ジ−ｔｅｒｔ−ブチルベンゾフラン−２−オン、３−（２，３−ジメチルフェニル）−５，７−ジ−ｔｅｒｔ−ブチルベンゾフラン−２−オン、３−（２−アセチル−５−イソオクチルフェニル）−５−イソオクチルべンゾフラン−２−オン。
【００８８】
こうした更なる添加剤は普通、熱可塑性または弾性のポリマー基材の質量を基準にして０．１〜５質量％の量で加える。
【００８９】
本発明の更なる態様は、上述の組成物を熱可塑性または弾性のポリマー基材中に配合することを含む、帯電防止の熱可塑性または弾性のポリマー物品の製造方法である。
【００９０】
それ自体周知の装置（カレンダー、混合機、混練機、押出機など）を使用して、前記成分および（所望される場合には）更なる添加剤をポリマーと混合することにより、それ自体周知の方法で製造を実施できる。添加剤は、個別に、またはそれぞれを混ぜ合わせた物を加えてよい。いわゆるマスターバッチを用いることも可能である。
【００９１】
本発明による帯電防止熱可塑性ポリマーは、周知の仕方で所望の形態にすることができる。そのような方法として、例えば、粉砕、カレンダー加工、押出加工、射出成形、焼結、圧縮／焼結または紡糸、また押出ブロー成形、あるいはプラスチゾル法による加工がある。帯電防止熱可塑性ポリマーを加工して、発泡材料を形成させてもよい。
【００９２】
また、少なくとも４００の分子量を有する、式（Ｉ）
Ｑ1−Ｑ2      （Ｉ）
［式中、
Ｑ1は、Ｃ20〜Ｃ100アルキル、Ｃ20〜Ｃ100アルケニルまたはＣ5〜Ｃ12シクロアルキルであり、前記基は１〜５個のＣ1〜Ｃ100アルキル基によって置換されており、
Ｑ2は、式（ＩＩ）
【化６】
0005546629.tif 000007
［式中、
Ｒ1は、ＨまたはＣＨ3であり、
ｎは、２〜６の数であり、
ｔは、１〜２００の数であり、
*は、結合点である］の基である］のポリマー
の、熱可塑性または弾性のポリマー用の帯電防止添加剤としての使用も本発明の範囲に含まれる。
【００９３】
好ましくは、さらに有機塩または無機塩を使用する。
【００９４】
上に示した定義および好ましい条件は、本発明のすべての態様に等しく当てはまる。
【００９５】
本発明は、包装におけるほこり対策用途に有利でありうる。その目的は、パーソナルケア（ヘアケア、バス＆シャワー、スキンケア、デオドラント）および家庭用品（洗浄剤、家庭用洗剤）の硬質包装あるいは酪農食品（ミルク、バター、マーガリン、ヨーグルトなど）の硬質包装において、ほこりの付着を最小限に抑え、外観上の魅力を長く保つことである。こうした用途に適した基材ポリマーは、ＨＤＰＥ、ＰＰ、ＰＳである。典型的な加工工程は、例えば、押出吹込成形（瓶）、射出（デオドラント）、シート成形（乳製品の場合の熱成形）である。包装の構造は単一層であっても多層であってもよい。
【００９６】
エレクトロニクスの包装および輸送、工業包装またはＥＳＤ*（静電気放電）保護エリアの機器の帯電防止用途も関心を引くものである。その目的は、ＥＳＤ事象から帯電の影響を受ける装置（エレクトロニクス）を保護すること、可燃性の品物が爆発または発火する危険を最小限に抑えること、長期的な性能および信頼性を高めることである。典型的な基材ポリマーはＰＰおよびＰＳである。
【００９７】
以下の実施例は本発明を例示するものである。
【００９８】
使用材料：Ｕｎｉｔｈｏｘ  ３５０（化合物１０１）、Ｕｎｉｔｈｏｘ  ４２０（化合物１０２）、Ｕｎｉｔｈｏｘ  ５２０（化合物１０３）、Ｕｎｉｔｈｏｘ  ５５０（化合物１０４）、Ｕｎｉｔｈｏｘ  ７２０（化合物１０５）およびＵｎｉｔｈｏｘ  ７５０（化合物１０６）。
塩：
ＮａＴＳはトルエンスルホン酸ナトリウムであり、ＮａＭｅｓはメタンスルホン酸ナトリウムであり、ＡｃＯＫは酢酸のカリウム塩である。
【００９９】
ポリスチレン（ＰＳ）：Ｄｏｗ  Ｉｎｃ．のＳｔｙｒｏｎ  ４８４  Ｎａｔｕｒａｌ  Ｐｏｌｙｓｔｙｒｅｎｅ。
ポリプロピレン（ＰＰ）：Ｂｏｒｅａｌｉｓ  Ｉｎｃ．のＨＣ  １１５  ＭＯ。
高密度ポリエチレン（ＨＤＰＥ）：Ｂｏｒｅａｌｉｓ  Ｉｎｃ．のＢＬ  ２５７１。
低密度ポリエチレン（ＬＤＰＥ）：Ｐｏｌｉｍｅｒｉ  Ｅｕｒｏｐｅ  Ｉｎｃ．のＲｉｂｌｅｎｅ  ＦＦ  ２９。
【０１００】
測定
接触角：
製造したテープの接触角は、静滴法（ｓｅｓｓｉｌｅ  ｄｒｏｐ  ｍｅｔｈｏｄ）および測定用液体としての水を用いて、Ｄａｔａｐｈｙｓｉｃｓ  ＯＣＡ  ３０接触角計で測定する。
【０１０１】
表面抵抗率：
表面抵抗率の値ＳＲ［オーム／スクエア］は、ＤＩＮ  ５３４８２と同様にスプリング接続されている電極を用いて、電圧５００Ｖ、２２℃、設定した空気の相対湿度（ＲＨ）で測定する。
【０１０２】
実施例１：ＰＳ押出テープの加工
ＰＳの加工性および表面特性を評価するために、式Ｉの化合物を以下の手順に従ってポリスチレン押出テープ中に配合する。
ポリスチレン粉末であるＳｔｙｒｏｎ  ４８４  Ｎａｔｕｒａｌ  Ｐｏｌｙｓｔｙｒｅｎｅおよび式Ｉの化合物をそれぞれ真空オーブン内において８０℃および４０℃で８時間乾燥させる。適切な量の式Ｉの化合物を乾燥ポリスチレン粉末に加えて、２０質量％までの化合物を含む配合物を得る。配合物をターボミキサーで混合し、フラットダイを備えた二軸スクリュー押出機（Ｔｈｅｒｍｏ  Ｅｌｅｃｔｒｏｎ  ＣｏｒｐｏｒａｔｉｏｎのＭｉｎｉＬａｂ押出機）で押し出す。このようにして、幅５ｍｍ、厚さおよそ０．５ｍｍのポリスチレンテープを製造する。加工温度は、およそ２００℃である。結果を以下の第１表に要約する。
【０１０３】
例１ａは比較例である。例１ｂ〜１ｍは本発明の実施例であり、（ａ）、（ｂ）および（ｃ）の３成分を含む配合物を示している。それらは、様々な塩の利点を示しており、大抵の場合、式Ｉの化合物の加工性および目視での相溶性が良好である。
【０１０４】
第１表：ＰＳ押出テープの結果
【表１】
0005546629.tif 000008
【０１０５】
実施例２：ＰＳ押出テープの加工
ＰＰの加工性および表面特性を評価するために、式Ｉの化合物を以下の手順に従ってポリプロピレン押出テープ中に配合する。
ポリプロピレン粉末であるＨＣ１１５ＭＯおよび式Ｉの化合物をそれぞれ真空オーブン内において８０℃および４０℃で８時間乾燥させる。適切な量の式Ｉの化合物を乾燥ポリプロピレン粉末に加えて、２０質量％までの化合物を含む配合物を得る。配合物をターボミキサーで混合し、フラットダイを備えた二軸スクリュー押出機（Ｔｈｅｒｍｏ  Ｅｌｅｃｔｒｏｎ  ＣｏｒｐｏｒａｔｉｏｎのＭｉｎｉＬａｂ押出機）で押し出す。このようにして、幅５ｍｍ、厚さおよそ０．５ｍｍのポリプロピレンテープを製造する。加工温度は、およそ２２０℃である。結果を第２表に要約する。
【０１０６】
例２ａは比較例である。例２ｂ〜２ｍは本発明の実施例であり、（ａ）、（ｂ）および（ｃ）の３成分を含む配合物を示している。
【０１０７】
第２表：ＰＰ押出テープの結果
【表２】
0005546629.tif 000009
【０１０８】
実施例３：ＨＤＰＥ押出テープの加工
ＨＤＰＥの加工性および表面特性を評価するために、式Ｉの化合物を以下の手順に従ってポリエチレン押出テープ中に配合する。
高密度ポリエチレン粉末であるＢＬ２５７１および式Ｉの化合物をそれぞれ真空オーブン内において８０℃および４０℃で８時間乾燥させる。適切な量の式Ｉの化合物を乾燥ポリエチレン粉末に加えて、２０質量％までの化合物を含む配合物を得る。配合物をターボミキサーで混合し、フラットダイを備えた二軸スクリュー押出機（Ｔｈｅｒｍｏ  Ｅｌｅｃｔｒｏｎ  ＣｏｒｐｏｒａｔｉｏｎのＭｉｎｉＬａｂ押出機）で押し出す。このようにして、幅５ｍｍ、厚さおよそ０．５ｍｍのポリエチレンテープを製造する。加工温度は、およそ２２０℃である。結果を第３表に要約する。
【０１０９】
例３ａは比較例である。例３ｂ〜３ｅは本発明の実施例であり、（ａ）、（ｂ）および（ｃ）の３成分を含む配合物を示している。最も良い実施例は３ｂおよび３ｃである。
【０１１０】
第３表：ＨＤＰＥ押出テープの結果
【表３】
0005546629.tif 000010
【０１１１】
実施例４：ＰＳ射出成形プレートの加工
ＰＳの加工性および表面特性を評価するために、式Ｉの新規化合物を以下の手順に従ってポリスチレンの射出成形プレート中に配合する。
ポリスチレン粉末であるＳｔｙｒｏｎ  ４８４  Ｎａｔｕｒａｌ  Ｐｏｌｙｓｔｙｒｅｎｅおよび式Ｉの化合物をそれぞれ真空オーブン内において８０℃および４０℃で８時間乾燥させる。適切な量の式Ｉの化合物を乾燥ポリスチレン粉末に加えて、２０質量％までの化合物を含む配合物を得る。配合物をターボミキサーで混合し、二軸スクリュー押出機（Ｔｈｅｒｍｏ  Ｅｌｅｃｔｒｏｎ  Ｃｏｒｐ．  のＭｉｎｉＬａｂまたはＰｏｌｙｌａｂ）で混練してペレットにし、さらに射出成形機（Ａｒｂｕｇ  ３２０Ｓ）を用いて射出成形して、幅８５ｍｍ、長さ９０ｍｍ、厚さ２ｍｍの大プレートにする。加工温度は、およそ２００℃である。結果を第４表に要約する。
【０１１２】
例４ａおよび４ｄは比較例である。例４ｂおよび４ｃは本発明の実施例であり、（ａ）、（ｂ）および（ｃ）の３成分を含む配合物を示している。
【０１１３】
第４表：射出成形されたＰＳ大プレートの結果
【表４】
0005546629.tif 000011
【０１１４】
実施例５：ＰＰ射出成形プレートの加工
ＰＰの加工性および表面特性を評価するために、式Ｉの化合物を以下の手順に従ってポリプロピレンの射出成形プレート中に配合する。
ポリプロピレン粉末であるＨＣ１１５ＭＯおよび式Ｉの化合物をそれぞれ真空オーブン内において８０℃および４０℃で８時間乾燥させる。適切な量の式Ｉの化合物を乾燥ポリプロピレン粉末に加えて、２０質量％までの化合物を含む配合物を得る。配合物をターボミキサーで混合し、二軸スクリュー押出機（Ｔｈｅｒｍｏ  Ｅｌｅｃｔｒｏｎ  Ｃｏｒｐ．  のＭｉｎｉＬａｂまたはＰｏｌｙｌａｂ）で混練してペレットにし、さらにマイクロ射出成形機（ＣｒｏｎｏＰｌａｓｔのＢａｂｙＰｌａｓｔ）を用いて射出成形して、幅３０ｍｍ、長さ４０ｍｍ、厚さ２ｍｍのプレートにするか、あるいは射出成形機（Ａｒｂｕｇ  ３２０Ｓ）を用いて、幅８５ｍｍ、長さ９０ｍｍ、厚さ２ｍｍのもっと大きなプレートにする。加工温度は、およそ２２０℃である。結果を、第５ａ表および第５ｂ表に要約する。
【０１１５】
例５ａは比較例である。例５ｂ、５ｃ、５ｄは本発明の実施例であり、（ａ）、（ｂ）および（ｃ）の３成分を含む配合物を示している。
【０１１６】
第５（ａ）表：射出成形されたＰＰ小プレートの結果
【表５】
0005546629.tif 000012
【０１１７】
第５（ｂ）表：射出成形されたＰＰ大プレートの結果
【表６】
0005546629.tif 000013
【０１１８】
実施例６：ＨＤＰＥ射出成形プレートの加工
ＨＤＰＥの加工性および表面特性を評価するために、式Ｉの化合物を以下の手順に従って高密度ポリエチレンの射出成形プレート中に配合する。
高密度ポリエチレン粉末であるＢＬ２５７１および式Ｉの化合物をそれぞれ真空オーブン内において８０℃および４０℃で８時間乾燥させる。適切な量の式Ｉの化合物を乾燥ポリエチレン粉末に加えて、２０質量％までの化合物を含む配合物を得る。配合物をターボミキサーで混合し、二軸スクリュー押出機（Ｔｈｅｒｍｏ  Ｅｌｅｃｔｒｏｎ  Ｃｏｒｐ．  のＭｉｎｉＬａｂまたはＰｏｌｙｌａｂ）で混練してペレットにし、さらにマイクロ射出成形機（ＣｒｏｎｏＰｌａｓｔのＢａｂｙＰｌａｓｔ）を用いて射出成形して、幅３０ｍｍ、長さ４０ｍｍ、厚さ２ｍｍのプレートにする。加工温度は、およそ２２０℃である。結果を第６表に要約する。
【０１１９】
例６ａは比較例である。例６ｂ〜６ｅは本発明の実施例であり、（ａ）、（ｂ）および（ｃ）の３成分を含む配合物を示している。
【０１２０】
第６表：射出成形されたＨＤＰＥ小プレートの結果
【表７】
0005546629.tif 000014
【０１２１】
実施例７：ＰＰブロー成形瓶の加工
ＰＰの加工性および表面特性を評価するために、式Ｉの化合物を以下の手順に従ってポリプロピレンのブロー成形瓶中に配合する。
【０１２２】
ポリプロピレン粉末であるＨＣ１１５ＭＯおよび式Ｉの化合物をそれぞれ真空オーブン内において８０℃および４０℃で８時間乾燥させる。適切な量の式Ｉの化合物を乾燥ポリプロピレン粉末に加えて、２０質量％までの化合物を含む配合物を得る。配合物をターボミキサーで混合し、二軸スクリュー押出機（Ｔｈｅｒｍｏ  Ｅｌｅｃｔｒｏｎ  Ｃｏｒｐ．  のＭｉｎｉＬａｂまたはＰｏｌｙｌａｂ）で混練してペレットにし、さらに（ＬＥ２５−３０押出機およびＬＢＭ−１２５射出成形機（どちらもＬａｂｔｅｃｈのもの）を用いて）ブロー成形して５０〜１００ｍＬの瓶にする。加工温度は、およそ２２０℃である。結果を第７表に要約する。
【０１２３】
例７ａは比較例である。例７ｂ〜７ｇは本発明の実施例であり、（ａ）、（ｂ）および（ｃ）の３成分を含む配合物を示している。最も良い実施例は７ｂ〜７ｅであり、表面抵抗率の低下および良好な加工性および目視での相溶性を示している。
【０１２４】
第７表：ＰＰブロー成形瓶の結果
【表８】
0005546629.tif 000015
【０１２５】
実施例８：表面効果の永続性の評価用手順
表面抵抗率の永続性は、以下の手順を用いて評価する。設定した温度において設定時間だけ、試料を蒸留水中に浸す。周囲空気中で２４時間またはそれより短い間、それを放置乾燥させ、状態調節せずに直ちに５０％の相対湿度（空気）で測定し、５０％の相対湿度（空気）で長時間状態調節した後に再び測定する。第１０表は、表面効果の持続性を要約したものである。試料は、実施例５の説明に従って得られた大きな射出成形ＰＰプレートである。
【０１２６】
例８ａは、帯電防止添加剤を加えていないものである。例８ｂ〜８ｅは本発明の実施例である。
【０１２７】
結果は、加工後に測定した初期値と水抽出処置後のものとにほとんど違いがないことを示しており、したがって調べた添加剤の永続性を実証している。
【０１２８】
第１０表：ポリプロピレンで得られた表面効果の永続性
【表９】
0005546629.tif 000016
Ｉ  室温で６０分間、試料を水に浸し、周囲空気中で（状態調節せずに）（ｉ）２４時間または（ｉｉ）１５分間乾燥させた後
ＩＩ  その後、５０％の相対湿度で３日間、状態調節した後
ＩＩＩ  その同じ試料を室温でさらに２４時間水に浸し、周囲空気中で（状態調節せずに）（ｉ）２４時間または（ｉｉ）１５分間乾燥させた後
ＩＶ  その後、５０％の相対湿度で３日間状態調節した後